(57)【要約】  本発明は、セラミック材料のブランクを調製するための方法に関するものであり、ここにおいて、第１のセラミック材料および次いで異なる組成の第２のセラミック材料がダイ内に充填され、ここにおいて、材料は、加圧され、加圧後に焼結される。第１のセラミック材料の層がそれによってダイ内に充填され、第１の空洞が層内に形成され、次いで第２のセラミック材料が第１の開放空洞内に充填され、材料は一緒に加圧され、次いで熱処理される。
2019501714.tif 000002
【特許請求の範囲】
【請求項１】
セラミック材料のブランク（２８、４８）、特に歯科修復物（４２）の調製に使用されるべきブランクの調製のための方法であって、ここにおいて、第１のセラミック材料（１４）および次いで異なる組成の第２のセラミック材料（２０）がモールド（１０）内に充填され、ここにおいて、前記材料は、加圧され、加圧後に焼結され、
前記第１のセラミック材料（１４）の層が注ぎ込み可能な状態で前記モールド（１０）内に充填されることと、前記層内に第１の開放空洞（１８）が形成されることと、前記第２のセラミック材料（２０）が注ぎ込み可能な状態で前記第１の開放空洞内に充填されることと、前記材料が一緒に加圧され、次いで熱処理されることと、ここにおいて、前記セラミック材料は、酸化イットリウム（Ｙ2Ｏ3）、酸化カルシウム（ＣａＯ）、酸化マグネシウム（ＭｇＯ）、および／または酸化セリウム（ＣｅＯ2）を添加された二酸化ジルコニウムを含有し、ここにおいて、前記第１のセラミック材料（１４）は、室温において存在する安定化された結晶形態の色および割合に関して前記第２のセラミック材料（２０）の材料と異なる、を特徴とする方法。
【請求項２】
前記第２のセラミック材料（２０）の充填後に、第２の開放空洞（２６、３６）がその中に作られることを特徴とする請求項１に記載の方法。
【請求項３】
第３のセラミック材料（３８）が第２の開放空洞（３６）内に充填され、前記第１および／または第２のセラミック材料の組成と異なる組成を有することを特徴とする請求項１または２に記載の方法。
【請求項４】
複数の第１の開放空洞（１８）が前記第１のセラミック材料（１４）の前記層内に形成されることと、セラミック材料（１８）、特に前記第２のセラミック材料がそれらの空洞内に充填されることとを特徴とする請求項１から３の少なくとも一項に記載の方法。
【請求項５】
複数の第１の開放空洞（１８）のうちの少なくともいくつかは、異なる内部幾何学的形状を有することを特徴とする請求項１から４の少なくとも一項に記載の方法。
【請求項６】
前記第２のセラミック材料（２０）は、完全焼結後に前記第１のセラミック材料（１４）の係数より０．２μｍ／ｍ＊Ｋから０．８μｍ／ｍ＊Ｋほど高い熱膨脹係数を有する材料であることを特徴とする請求項１から５の少なくとも一項に記載の方法。
【請求項７】
前記第１の開放空洞（１８）の内部幾何学的形状は、修復物を備えるべき顎領域から出て来る歯の残根またはアバットメントなどの、歯顎領域のコースと幾何学的に揃えられることを特徴とする請求項１から６の少なくとも一項に記載の方法。
【請求項８】
前記歯科修復物を前記ブランク（２８、４８）から導出した後、前記歯科修復物の象牙質領域は少なくとも一部で、前記第２のセラミック材料（２０）から形成され、切歯領域は、前記第１のセラミック材料（１４）から形成されることを特徴とする請求項１から７の少なくとも一項に記載の方法。
【請求項９】
少なくとも前記第２のセラミック材料は、Ｐｒ、Ｅｒ、Ｔｂ、Ｆｅ、Ｃｏ、Ｎｉ、Ｔｉ、Ｖ、Ｃｒ、Ｃｕ、Ｍｎからなる群の要素の少なくとも１つの色付けする酸化物、好ましくはＦｅ2Ｏ3、Ｅｒ2Ｏ3、またはＣｏ3Ｏ4で着色されることを特徴とする請求項１から８の少なくとも一項に記載の方法。
【請求項１０】
前記第１および／もしくは第２のセラミック材料（１４、２０）は、前記第１の材料中の酸化イットリウムのパーセンテージが７．０ｗｔ％から９．５ｗｔ％の範囲であり、ならびに／または第２および／もしくは第３の材料中のパーセンテージは、４．５ｗｔ％から７．０ｗｔ％であるような材料であること、ここにおいて、前記第１のセラミック材料中の酸化イットリウムの前記パーセンテージは、前記第２または第３の材料中の前記パーセンテージより高い、を特徴とする請求項１から９の少なくとも一項に記載の方法。
【請求項１１】
使用される前記セラミック材料は、≧１である事前焼結後の前記材料（１４、２０）における二酸化ジルコニウム内の正方結晶相と立方結晶相との商を有することを特徴とする請求項１から１０の少なくとも一項に記載の方法。
【請求項１２】
異なる組成の領域を有する、歯科フレームワーク、クラウン、部分的クラウン、ブリッジ、キャップ、ベニア、アバットメント、ピン構造などの歯科修復物（４２）、特にクラウンまたは部分的クラウンの調製に使用するための事前焼結または完全焼結されたブランク（２８、４８）であって、ここにおいて第１のセラミック材料（１４）の１つの第１の領域（２８）および第２のセラミック材料（２０）の少なくとも１つの第２の領域（３４）は、異なる組成のものであり、前記領域は互いに隣り合って配置され、ここにおいて、前記セラミック材料は、酸化イットリウム（Ｙ2Ｏ3）、酸化カルシウム（ＣａＯ）、酸化マグネシウム（ＭｇＯ）、および／または酸化セリウム（ＣｅＯ2）を添加された二酸化ジルコニウムを含有し、ここにおいて、前記第１のセラミック材料（１４）は、室温において存在する安定化された結晶形態の色および割合に関して前記第２のセラミック材料（２０）の前記材料と異なり、ここにおいて、前記第２の領域（３４、５２、５４、５６）は、前記第１の領域（３２）内に延在し、基部領域（３５）または基部表面からのテーパーを有する外部幾何学的形状を有する、事前焼結または完全焼結されたブランク（２８、４８）。
【請求項１３】
前記基部領域（３５）または前記第２の領域（３４）の前記基部表面は、前記第１の領域（３２）の外面（３３）の前記領域内に貫入し、好ましくはこれの中に合併することを特徴とする請求項１２に記載のブランク。
【請求項１４】
その基部領域（３５）または基部表面から始まる前記第２の領域（３４）は、空洞（２６）を有することを特徴とする請求項１２または１３に記載のブランク。
【請求項１５】
前記第２の領域（３４）は、その外側に円錐状の幾何学的形状を有することを特徴とする請求項１２から１４の少なくとも一項に記載のブランク。
【請求項１６】
前記第２の領域（３４）内に、前記第１および／または第２のセラミック材料（１４、２０）の組成と異なる組成を有する第３のセラミック材料からなる第３の領域（３８）が延在することを特徴とする請求項１２から１５の少なくとも一項に記載のブランク。
【請求項１７】
複数の第２の領域（５２、５４、５６）は、前記第１の領域（３２、５０）によって囲まれることを特徴とする請求項１２から１６の少なくとも一項に記載のブランク。
【請求項１８】
複数の第２の領域（５２、５４、５６）のうちの少なくともいくつかは、その外部幾何学的形状に関して互いに異なることを特徴とする請求項１２から１７の少なくとも一項に記載のブランク。
【請求項１９】
前記ブランク（２８、４８）は、酸化イットリウムが加えられた二酸化ジルコニウムを含有することを特徴とする請求項１２から１８の少なくとも一項に記載のブランク。
【請求項２０】
前記第２または第３のセラミック材料（２０）中の酸化イットリウムのパーセンテージが４．５ｗｔ％から７．０ｗｔ％の間にあり、前記第１のセラミック材料（１４）中では７．０ｗｔ％から９．５ｗｔ％の間にあること、ここにおいて、前記第１のセラミック材料中の酸化イットリウムの前記パーセンテージは、前記第２のセラミック材料中の前記パーセンテージより高い、を特徴とする請求項１２から１９の少なくとも一項に記載のブランク。
【請求項２１】
前記第２のセラミック材料（２０）は、着色される前記第１のセラミック材料（１４）と異なることを特徴とする請求項１２から２０の少なくとも一項に記載のブランク。
【請求項２２】
完全焼結後に、前記ブランク（２８）から作製された前記修復物（４２）は、切歯側より象牙質側で高い強度を有し、および／または前記切歯側では、前記象牙質側より高い半透明性を有することを特徴とする請求項１２から２１の少なくとも一項に記載のブランク。
【請求項２３】
前記第１の領域（３２、５０）の熱膨脹係数は、前記第２および／または第３の領域（３４、３８）の前記熱膨脹係数より０．２μｍ／ｍ＊Ｋから０．８μｍ／ｍ＊Ｋほど低いことを特徴とする請求項１２から２２の少なくとも一項に記載のブランク。
【請求項２４】
特に少なくとも請求項１２に従って調製された歯科修復物（４２）、特にクラウンまたは部分的クラウンであって、
前記修復物（４２）は、モノリシックに形成され、第１のセラミック材料（１４）の切歯側上に延在する少なくとも１つの第１の層（３２）と、第２のセラミック材料（２０）の象牙質側上に延在する第２の層（３４）とを備え、ここにおいて、前記第１の層は、前記第２の層より高い半透明性および／または低い強度を有し、およびここにおいて、前記セラミック材料は、酸化イットリウム（Ｙ2Ｏ3）、酸化カルシウム（ＣａＯ）、酸化マグネシウム（ＭｇＯ）、および／または酸化セリウム（ＣｅＯ2）を添加された二酸化ジルコニウムを含有し、ここにおいて、前記第１のセラミック材料（１４）は、室温において存在する安定化された結晶形態の色および割合に関して前記第２のセラミック材料（２０）の前記材料と異なる、を特徴とする歯科修復物（４２）、特にクラウンまたは部分的クラウン。
【請求項２５】
前記第１の層（３２）の熱膨脹係数は、前記第２の層（３４）の熱膨脹係数より０．２μｍ／ｍ＊Ｋから０．８μｍ／ｍ＊Ｋほど低いことを特徴とする少なくとも請求項２４に記載の歯科修復物。
【発明の詳細な説明】
【技術分野】
【０００１】
本発明は、特に、セラミック材料のブランクを、特に歯科修復物の調製に使用されるべきブランクを調製するための方法に関するものであり、ここにおいて、第１のセラミック材料および次いで異なる組成の第２のセラミック材料がダイ内に充填され、ここにおいて、材料は、加圧され、加圧後に焼結される。
【０００２】
本発明は、特に二酸化ジルコニウムを含有し、異なる組成の領域を有する、セラミック材料を備える、歯科フレームワーク、クラウン、部分的クラウン、ブリッジ、キャップ、ベニア、アバットメント、ピン構造などの歯科修復物、特にクラウンまたは部分的クラウンの調製に使用されるべき事前焼結または完全焼結されたブランクに関するものでもある。
【０００３】
米国特許第８，９３６，８４８Ｂ２号では、歯牙交換品の調製のために使用され、異なる化学組成の多数の層を備える二酸化ジルコニウムのブランクを開示している。それによって、個別の層は、異なるパーセンテージの酸化イットリウムを有する。
【０００４】
二酸化ジルコニウムの本体部は、Ｌ＊ａ＊ｂ＊色空間内の直線に沿って色度の減少または増大を示す（米国特許出願公開第２０１４／０３２８７４６Ａ１号）。
【０００５】
国際公開第２０１４／０６２３７５Ａ１号による歯科対象物の調製のための二酸化ジルコニウムのブランクは、異なるパーセンテージの正方結晶相および立方結晶相を有する少なくとも２つの材料領域を有し、ここにおいて、これらの領域の１つの領域ではその商は１より大きく、他の領域ではその商は１より小さい。
【０００６】
欧州特許第２，３７１，３４４Ａ１号は、表面から所望の深さのところまで安定化剤で富化されたセラミック本体部に関するものである。
【０００７】
二酸化ジルコニウムは、歯科修復物を作製するためのセラミック材料として使用される。フレームワークは、たとえば、二酸化ジルコニウムのブランクからミリングされ得、次いで、焼結され得る。次の処理段階において、ベニアが手作業でフレームワークに施され、ここにおいて、少なくとも１つの切歯材料が施され、融合される。これらの処理方策はすべて、時間がかかり、さらに、歯科修復物が要求条件を満たすことを確実にしない。
【発明の概要】
【０００８】
本発明の目的は、従来技術の不利点が回避されるように、および特に美観上の要求条件を満たし、さらに大きな負荷のかかる領域内で高い強度を有する、歯科修復物が骨の折れる仕上げのなしでセラミック材料から作製され得るような前述のタイプの方法を開発することである。
【０００９】
この目的を達成するために、特に、第１のセラミック材料の層がダイ内に充填されること、第１の開放空洞が層内に形成され、第２のセラミック材料が第１の開放空洞内に充填されること、および材料は一緒に加圧され、次いで熱処理されることが提案される。
【００１０】
本発明によれば、注ぎ込み可能な材料の層がダイ内に最初に充填される。この材料は、たとえば、１ｇ／ｃｍ3から１．４ｇ／ｃｍ3の間、特に１．１５ｇ／ｃｍ3から１．３５ｇ／ｃｍ3の間の領域の、かさ密度を有する、無色の二酸化ジルコニウム粒状材料であるものとしてよい。４０μｍから７０μｍの間の粒径Ｄ５０を有する、粒状材料の充填に続いて、たとえばプレスプランジャを用いて開放空洞が形成される。これは、たとえば、第１のセラミック材料の一部を追い出すことによって、および／または軽く突き固めることによって、実行される。したがって、特に実質的に円錐状の幾何学的形状を有する、このように形成された陥凹部もしくは空洞において、第２のセラミック材料が、クラウンまたは部分的クラウンがブランクから作製されるべきである場合に充填され、円錐状の形状の陥凹部または空洞は、歯の残根もしくはアバットメントの幾何学的形状と揃えられ、それにより、材料は一緒に加圧される。
【００１１】
第１の開放空洞を充填する、第２のセラミック材料においてさらなる第２の開放空洞を形成することも可能である。このステップは、すべての材料の同時に生じる加圧が随伴するものとしてよい。
【００１２】
材料の突き固めは、これと無関係に行われる。
【００１３】
圧縮は、好ましくは１０００バールから２０００バールの間にある圧力で好ましくは実行される。約３ｇ／ｃｍ3の密度が得られる。次いで、７００℃から１１００℃の間、特に８００℃から１０００℃の範囲内の温度で、１００分から１５０分の間の時間にわたって、脱脂および事前焼結が実行される。
【００１４】
脱脂および事前焼結は、ＤＩＮ−ＩＳＯ６８７２に従って測定された、１０ＭＰａから６０ＭＰａの間、特に１０ＭＰａから４０ＭＰａの間の破壊強さが達成されるような仕方で実行されるべきである。
【００１５】
第２のセラミック材料内に第２の開放空洞が形成され、第３のセラミック材料がその中に充填される場合、この組成は、第２のセラミック材料の組成と異なるべきであり、特に第２／第１の材料より低い半透明性および／または高い曲げ強度を有するという点で異なるべきである。
【００１６】
特に本発明によれば、多数の第１の開放空洞が第１のセラミック材料の層内にもたらされ、第２のセラミック材料がこれらの中に充填される。これは、多数の異なる分離されたブランク部分、いわゆるネストを生じさせ、それにより、事前焼結の後に、多数の歯科修復物がそのようなブランクの部分から、特にミリングおよび／または研磨を通じて導出され得る。それによって、ブランク部分の寸法が、それぞれの根側／象牙質側の材料領域の幾何学的配置構成も異なり得る、異なる幾何学的形状の修復物を導出するために互いに異なることも可能である。したがって、ネスト／ブランク部分の数およびその幾何学的形状に従って１つのブランクから異なる形状の歯を得ることが可能である。すでに述べたように、第２の領域から象牙質芯が形成され、第１の領域から切歯が形成される。
【００１７】
特に、本発明では、第２のセラミック材料の熱膨脹係数が第１のセラミック材料の熱膨脹係数よりも０．２μｍ／ｍ＊Ｋから０．８μｍ／ｍ＊Ｋほど高いと規定している。材料の熱膨脹係数が異なる結果、ブランクから導出された歯科修復物の強度の増大を引き起こす、圧縮応力が第１の材料中に、すなわち、切歯材料中に発生させられる。
【００１８】
さらに、セラミック材料を所望の程度まで、特に、第１の領域について第２のセラミック材料と比較して半透明性が高くおよび色が薄い切歯材料が使用されるように着色する可能性があり得る。
【００１９】
歯科修復物または他の成形本体部が好ましくは事前焼結されたブランクから導出される場合、当然のことながら、ブランクが最初に完全焼結され、次いで成形本体部を、特にミリングもしくは研磨により作製するという可能性もある。
【００２０】
ブランクがいつ最後まで焼結されるかに関係なく、特に、完全焼結が１０分から２５０分の間の期間にわたって、１３００℃から１６００℃の範囲内の温度で実行されることが規定されている。焼結は、少し高い温度でも実行され得る。
【００２１】
たとえば出発物質の製造業者によって与えられている温度より１００℃高い温度で、および完全焼結のために製造業者によって推奨されている時間より長く、焼結が実行される場合、これは、過焼結と称される。
【００２２】
本値は、特に出発物質が実質的に、特に８０ｗｔ％を超える二酸化ジルコニウムを含有するときに適用される。
【００２３】
酸化イットリウムが特に二酸化ジルコニウムに添加されるが、酸化カルシウム、酸化マグネシウム、および／または酸化セリウムが添加されてもよい。
【００２４】
セラミック材料が着色される場合、特に、群Ｐｒ、Ｅｒ、Ｔｂ、Ｆｅ、Ｃｏ、Ｎｉ、Ｔｉ、Ｖ、Ｃｒ、Ｃｕ、Ｍｎ、好ましくはＦｅ2Ｏ3、Ｅｒ2Ｏ3、またはＣｏ3Ｏ4の要素からの色付けする酸化物が使用される。
【００２５】
したがって、本発明は、使用されるセラミック材料が、酸化イットリウム（Ｙ2Ｏ3）、酸化カルシウム（ＣａＯ）、酸化マグネシウム（ＭｇＯ）、および／または酸化セリウム（ＣｅＯ2）が加えられるが、特に、酸化イットリウムが加えられた二酸化ジルコニウムを含有するという事実も特徴とし、ここにおいて、第１のセラミック材料は第２のセラミック材料の材料と、室温において安定化される色および／または結晶形態に関して異なる。
【００２６】
さらに、第１および／または第２のセラミック材料が、第２の材料中の酸化イットリウムのパーセンテージが４．５ｗ％から７．０ｗｔ％の範囲内であり、および／または第１の材料中のパーセンテージが７．０ｗｔ％から９．５ｗｔ％の範囲内であるようなものであると規定され、ここにおいて、第１のセラミック材料中の酸化イットリウムのパーセンテージは、第２の材料中のパーセンテージよりも高い。
【００２７】
第１、およびさらに第２の領域の材料は、それによって、事前焼結後に両方の領域の二酸化ジルコニウムの正方結晶相と立方結晶相との商が≧１となるように選択されるべきである。
【００２８】
ｗｔ％の次の組成は、第１および第２のセラミック材料に対する基本材料として好ましい。
ＨｆＯ2    ＜３．０
Ａｌ2Ｏ3    ＜０．３
技術的に引き起こされる不可避な成分≦０．２（たとえば、ＳｉＯ2、Ｆｅ2Ｏ3、Ｎａ2Ｏ）
第１の層：Ｙ2Ｏ3  ７．０から９．５
第２の層：Ｙ2Ｏ3  ４．５から７．０
着色酸化物：０〜１．５
ＺｒＯ2＝１００−（Ｙ2Ｏ3＋Ａｌ2Ｏ3＋ＨｆＯ2＋不可避な成分＋色付けする酸化物）
追加の結合剤が加えられる可能性もある。これは、重量パーセントの上記の記述において考慮されていない。
【００２９】
本発明の教示によれば、完全焼結後に、原理上ベニアを張り付けなくてよい、モノリシック構造の歯科修復物が得られるが、そうした場合でも、本発明からの逸脱はない。
【００３０】
特に二酸化ジルコニウムおよび異なる組成の領域を含む、セラミック材料からなる、歯科フレームワーク、クラウン、部分的クラウン、ブリッジ、キャップ、ベニア、アバットメント、ピン構造などの歯科修復物、特にクラウンまたは部分的クラウンを作製する際に使用するための事前焼結または完全焼結されたブランクは、ここにおいて第１の領域は第１のセラミック材料であり、少なくとも１つの第２の領域は第２のセラミック材料であり、これらの領域は互いに隣接する、少なくとも１つの第２領域は第１の領域内に延在し、基部領域からのテーパーを有する外側幾何学的形状を有するという事実を特徴とする。それによって、基部領域は、第１の領域の外面の領域内に貫入し、好ましくはそれと合併すべきである。
【００３１】
基部領域から延在する第２の領域は空洞を有することも可能である。
【００３２】
これとは無関係に、外側幾何学的形状における第２の領域は、円錐状に延在する幾何学的形状を有する。
【００３３】
第３の領域が第２の領域内に延在し、前記第３の領域は第２のセラミック材料のものから逸脱する組成の第３のセラミック材料からなる可能性もある。
【００３４】
本発明により、多数の第２の領域が第１の領域によって囲まれ、特に、複数の第２の領域のうちのいくつかがその外部幾何学的形状に関して異なることが重視されるべきである。
【００３５】
したがって、たとえば、切歯領域よりも象牙質において高い強度を有する、異なる幾何学的形状のクラウンまたは入れ歯が作製され得る。この目的のために、ブランクから歯科修復物を導出した後、象牙質は、第２の領域の部分の領域内に形成され、切歯領域は、ブランクの第１の領域の部分から形成される。
【００３６】
本発明は、さらに、ブランクが酸化イットリウムが加えられた二酸化ジルコニウムを含むこと、第２または第３のセラミック材料中の酸化イットリウムのパーセンテージが４．５ｗｔ％から７．０ｗｔ％の間にあり、第１のセラミック材料中では７．０ｗｔ％から９．５ｗｔ％の間にあること、ここにおいて、第１のセラミック材料中の酸化イットリウムのパーセンテージは、第２のセラミック材料中のパーセンテージより高い、を特徴とする。
【００３７】
第２の領域の材料中のイットリウム含有率が低ければ低いほどその結果、第１の領域の材料と比較して強度が高くなる。
【００３８】
さらに、第２の領域のセラミック材料が着色され、第１の領域の材料が薄く着色されるか、または全く着色されず、それにより、結果として第２の領域内よりも高い半透明性が生じるという可能性もある。
【００３９】
歯科修復物、特に歯、クラウン、または部分的クラウンは、切歯側に延在する第１の材料の第１の層と第２のセラミック材料からなる根元側に延在する第２の層とを備えることによって、第１の層は第２の層に比べて高い半透明性および／または低い強度を有することと、第１の層は第２の層の係数に比べて約０．２μｍ／ｍ＊Ｋから０．８μｍ／ｍ＊Ｋほど低い熱膨脹係数を有することとを特徴とする。
【００４０】
本発明のさらなる詳細、利点、および特徴は、結果として、請求項および、本明細書で開示されている特徴単独でおよび／または組み合わせてだけでなく、図面に示されている例示的な実施形態の次の説明からも得られる。
【図面の簡単な説明】
【００４１】
【図１ａ】デバイスおよびデバイスを使用して実行されるプロセスステップの概略図。
【図１ｂ】デバイスおよびデバイスを使用して実行されるプロセスステップの概略図。
【図１ｃ】デバイスおよびデバイスを使用して実行されるプロセスステップの概略図。
【図２】図１ｂのより詳細な図。
【図３】異なる材料特性の領域を有するブランクの図。
【図４】異なる材料特性の領域を有するさらなるブランクの図。
【図５】歯がそこから導出されるべきブランクの概略図。
【図６】異なる材料特性の複数の領域を有するブランクの上面図。
【発明を実施するための形態】
【００４２】
本発明の教示は、同じ要素は基本的に同じ参照記号を与えられる、図を参照することによって示され、ここにおいて、特に、歯科修復物は、完全焼結後に、すぐに使用できるモノリシックな歯牙交換品が利用可能なようなモノリシック構造を有するセラミック材料から作製される。
【００４３】
この目的のために、本発明では、異なる組成、したがって特性を備えるセラミック材料の領域を有し、作製されるべき修復物に従って所望の光学的および機械的特性を有し、述べたように、たとえば切歯材料を手で施さなくても完全焼結後にモノリシックに加工された歯牙交換品をすぐに使用する可能性をもたらす、ブランクの調製を規定している。
【００４４】
さらに、特に望ましい強度値が、高負荷が発生する範囲内で達成可能である。所望の光学的特性が達成され得る。
【００４５】
図１から図３を参照しつつ、歯科修復物、例示的な実施形態では歯、が作製され得るブランクの製造が説明される。
【００４６】
したがって、ｗｔ％による次の組成を有し得る、特に酸化イットリウムで安定化された二酸化ジルコニウムである、第１のセラミック材料１４の形態の注ぎ込み可能な粒状物が、加圧ツール１２のダイ１０内に充填される。
ＨｆＯ2    ＜３．０
Ａｌ2Ｏ3    ＜０．３
Ｙ2Ｏ3    ７．０から９．５
色付けする酸化物：０〜０．５
技術的に引き起こされる不可避な成分≦０．２（ＳｉＯ2、Ｆｅ2Ｏ3、Ｎａ2Ｏなど）
ＺｒＯ2    １００−（Ｙ2Ｏ3＋Ａｌ2Ｏ3＋ＨｆＯ2＋色付けする酸化物＋技術的に引き起こされる不可避な成分）
結合剤も加えられてよいが、上記の重量パーセント値では考慮されない。
【００４７】
しかしながら、特に、第１のセラミック材料１４は切歯材料として使用され、高い半透明性が望ましいので、組成物は色付けする酸化物をごく少量のみ含むか、または全く含まないこと、たとえば、≦０．５ｗｔ％だけ含むことが規定される。酸化イットリウムのパーセンテージが比較的高い結果として、正方結晶相は、作製されたモールド部分の切歯領域、すなわち、歯科修復物において５０から６０％のみであり、残り部分は、立方および単斜晶相である。
【００４８】
次いで、プレスプランジャ１６を用いて、材料１４またはこの材料から形成された層に開放空洞１８が形成される。プレスプランジャを用いることで、材料１４は変位させられるか、またはわずかに突き固められる。空洞１８が形成された後（図１ｂ）、プレスプランジャ１６が取り出され、ｗｔ％の次の組成のうちの１つを有し得る、第２のセラミック材料２０が空洞１８内に充填される。
ＨｆＯ2    ＜３．０
Ａｌ2Ｏ3    ＜０．３
Ｙ2Ｏ3    ４．５から７．０
色付けする酸化物：０〜１．５
技術的に引き起こされる不可避な成分≦０．２（ＳｉＯ2、Ｆｅ2Ｏ3、Ｎａ2Ｏなど）
ＺｒＯ2    １００−（Ｙ2Ｏ3＋Ａｌ2Ｏ3＋ＨｆＯ2＋色付けする酸化物＋技術的に引き起こされる不可避な成分）
それによって、１つまたは複数の着色酸化物は、作り出されるべき歯の象牙質が第２のセラミック材料２０から形成されるので、所望の歯の色が結果として生じる量だけ存在すべきである。Ｙ2Ｏ3の比較的低いパーセンテージは、完全焼結された歯牙交換品の象牙質は、少なくとも８５％、好ましくは少なくとも９０％と高い正方相含有率を有し、それにより高い強度を実現することをさらに確実にする。
【００４９】
第２のセラミック材料２０を空洞１８（図１ｃ）内に充填した後、材料１４、２０、それぞれ、これらから形成される層もしくは領域は、結果として突き固めがなされる際に使用される下側もしくは上側パンチ２２、２４を用いてダイ１０内で加圧される。加圧後、ブランク２８は、約３ｇ／ｃｍ3の密度を有する。加圧は、１０００バールから２０００バールの間にある圧力で、好ましくは実行される。
【００５０】
セラミック材料１４、２０に関して、これらは、１ｇ／ｃｍ3から１．４ｇ／ｃｍ3の間のかさ密度を有することが留意されるべきである。加圧後、密度は約３ｇ／ｃｍ3である。
【００５１】
図２は、図１ｂのより詳細な内容を示す。空洞１８は、第１のセラミック材料１４内に／それぞれその材料を備える層内にプレスプランジャ１６を通じて形成されることがわかる。基部側では、ダイ１０はプレスプランジャ２２によって境界を画定される。
【００５２】
図３からわかるように、第２の空洞２６は、プレスプランジャ２２、２４による圧縮または、任意選択で，たとえばミリングによって、事前焼結の後に第２の材料２０内に形成され得る。
【００５３】
しかしながら、図１ｃ）によれば、図示されていないプレスプランジャを用いて、底側の開放空洞１８を完全に埋める、材料２０で対応する第２の空洞２６を形成することも可能である。
【００５４】
第２の空洞２６が存在しているかいないかに関係なく、ブランク２８の事前焼結が、加圧後に、特に８００℃から１０００℃の範囲内の温度で、１００分から１５０分の間の時間期間にわたって実行される。最初に、脱脂を行い、次いで事前焼結する。事前焼結後のブランク２８の密度は、約３ｇ／ｃｍ3である。事前焼結されたブランク２８の破壊強さは、１０ＭＰａから６０ＭＰａの間であるべきである。
【００５５】
ブランク２８はホルダー３０を備え、それにより、図５を参照しつつ説明されているように、歯などの歯科修復物をブランク２８から導出するために、ブランク２８が、たとえばフライス盤または研削盤で加工され得る。それによって、作製されるべき歯は、切歯領域が第１のセラミック材料１４によって形成される領域３２内に突入し、それらの部分内の象牙質領域が第２のセラミック材料２０によって形成される第２の領域３４内に突入するようにブランク２８内に少なくとも実質的に横たえられる。次いで、ブランク２８は、このデータを考慮して加工される。
【００５６】
図４は、第１のセラミック材料１４内の第１の空洞１８の充填および空洞１８内への第２のセラミック材料２０の充填の後に、第２の空洞３６は、図１ｂ）の手順に従って任意選択で充填され、それにより、第３のセラミック材料が、特により高い強度が達成され得るように組成に関して第２のセラミック材料と異なる、そのように形成された空洞３６内に充填されることを例示している。空洞４０は、同様に、図３を参照しつつ説明されているように、第３のセラミック材料３８内に形成され得る。
【００５７】
図５が例示しているように、歯科修復物、例示的な実施形態では歯４２がブランク２８から導出される。この目的のために、ブランク２８内の第１のセラミック材料１４からの第１の領域３２および第２のセラミック材料２０からの第２の領域３４のコースを知ることで、作製されるべき歯４２は、切歯が第１の領域３２内に貫入し、象牙質４６が第２の領域３４内に貫入するように領域３２、３４内に実質的に横たえられる。
【００５８】
ブランク２８からそのように実質的に位置決めされた歯４２を取り出した後、原理上直接使用され得る、特にベニアを必要としない、歯牙交換品が利用可能である。モノリシックの歯４２が、本発明の教示に基づき調製される。この場合、ブランク２８からの調製は、図３を参照しつつ説明されているように、また図５から明白なように、第２の領域３４がすでに開放空洞２６を有しているという点で容易にされる。
【００５９】
本発明による教示は、第２および任意選択で第３のセラミック材料から作られ、異なる幾何学的形状（図６）を有し得る、複数の領域５２、５４、５６を有するブランク４８を形成する可能性を導入し、それにより異なる幾何学的形状の対応する歯が形成され得る。第２のセラミック材料２０から形成されたいわゆる第２の領域５０、５２、５４は、第１のセラミック材料４８内に埋め込まれる、すなわち、特に図からもわかるように、これによって囲まれる。第２の領域５０、５２、５４は、基部側において覆われていない。
【００６０】
特に図２〜図４からわかるように、第２の領域は、底から、すなわち、基部領域から始まるテーパーを有する外部幾何学的形状を有する。これは、円錐状幾何学的形状と称されてよく、ここにおいて、外側輪郭は自由曲面を表す。
【００６１】
基部領域３５／これを下側で制限する基部表面は、第１の領域３２の基部表面３３の下側と合併する。
【００６２】
ネストとも称される、ブランク部分５２、５４、５６を調製するために、図１を参照しつつ説明されているように、第１の材料１４から作られ、第１の領域５０として指定される層内に対応する開放空洞を有することが必要であり、それにより、注ぎ込み可能な第２のセラミック材料２０は、上で説明されている方式で空洞内に充填されるものとしてよく、次いで、材料１４、２０は一緒に加圧される、すなわち、突き固められ得る。
【００６３】
材料１４、２０の物理的特性に関して、半透明性および強度の違いに加えて、これらは異なる熱膨脹係数も有するべきであることに留意されたい。特に、本発明は、完全焼結後に第１のセラミック材料１４が第２のセラミック材料２０から形成された第２の領域３８、５２、５４、５６より０．２μｍ／ｍ＊Ｋから０．８μｍ／ｍ＊Ｋほど低い熱膨脹係数を有することを規定する。この結果として、第１の領域５０内に、すなわち、切歯材料内に、強度の増加をもたらす、圧縮応力が生じる。
【００６４】
ブランク２８、４８に関して、たとえば寸法１８×１５×２５ｍｍの立方形形状、またはたとえば直径１００ｍｍの円盤形状を、それによって本発明の教示に影響を及ぼすことなく、有することができることに留意されたい。これは、特に図６を参照することによって説明されているように、たとえば、複数の第２の領域５２、５４、５６、いわゆる象牙質芯が円盤形状のブランク内に、異なる幾何学的形状の修復物を生み出すために、ただし、半透明性および強度に関して有利な層コースを有して、形成され得るという利点をもたらす。
【００６５】
任意選択で異なる幾何学的形状を備える、１つまたは複数の第２の領域５２、５６、すなわちネストの位置は知られているので、これらはデータレコード内に記憶され得る。次いで、ＣＡＤデータセットとして利用可能である、作製されるべき修復物は、歯牙交換品がミリングおよび／または研磨によってブランクから導出されるようにブランク部分に関して、ブランク部分内に位置決めされる。
【図１ａ）】
2019501714.tif 000003
【図１ｂ）】
2019501714.tif 000004
【図１ｃ）】
2019501714.tif 000005
【図２】
2019501714.tif 000006
【図３】
2019501714.tif 000007
【図４】
2019501714.tif 000008
【図５】
2019501714.tif 000009
【図６】
2019501714.tif 000010
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
セラミック材料のブランク（２８、４８）の調製のための方法であって、ここにおいて、第１のセラミック材料（１４）の層が注ぎ込み可能な状態でモールド（１０）内に充填されることと、前記層内に第１の開放空洞（１８）が形成されることと、第２のセラミック材料（２０）が注ぎ込み可能な状態で前記第１の開放空洞内に充填されることと、前記材料が一緒に加圧され、次いで熱処理されることと、ここにおいて、前記セラミック材料は、酸化イットリウム（Ｙ2Ｏ3）、酸化カルシウム（ＣａＯ）、酸化マグネシウム（ＭｇＯ）、および／または酸化セリウム（ＣｅＯ2）を添加された二酸化ジルコニウムを含有し、ここにおいて、前記第１のセラミック材料（１４）は、室温において存在する安定化された結晶形態の色および割合に関して前記第２のセラミック材料（２０）の材料と異なる、方法。
【請求項２】
前記ブランクは、歯科修復物（４２）の調製に使用されるブランクであることを特徴とする請求項１に記載の方法。
【請求項３】
前記第２のセラミック材料（２０）の充填後に、第２の開放空洞（２６、３６）がその中に作られることを特徴とする請求項１または２に記載の方法。
【請求項４】
第３のセラミック材料（３８）が第２の開放空洞（３６）内に充填され、前記第１および／または第２のセラミック材料の組成と異なる組成を有することを特徴とする請求項１から３のいずれか一項に記載の方法。
【請求項５】
複数の第１の開放空洞（１８）が前記第１のセラミック材料（１４）の前記層内に形成されることと、セラミック材料（１８）、特に前記第２のセラミック材料がそれらの空洞内に充填されることとを特徴とする請求項１から４のいずれか一項に記載の方法。
【請求項６】
複数の第１の開放空洞（１８）のうちの少なくともいくつかは、異なる内部幾何学的形状を有することを特徴とする請求項１から５のいずれか一項に記載の方法。
【請求項７】
前記第２のセラミック材料（２０）は、完全焼結後に前記第１のセラミック材料（１４）の係数より０．２μｍ／ｍ＊Ｋから０．８μｍ／ｍ＊Ｋほど高い熱膨脹係数を有する材料であることを特徴とする請求項１から６のいずれか一項に記載の方法。
【請求項８】
前記第１の開放空洞（１８）の内部幾何学的形状は、修復物を備えるべき顎領域から出て来る歯の残根またはアバットメントなどの、歯顎領域のコースと幾何学的に揃えられることを特徴とする請求項１から７のいずれか一項に記載の方法。
【請求項９】
歯科修復物を前記ブランク（２８、４８）から導出した後、前記歯科修復物の象牙質領域は少なくとも一部で、前記第２のセラミック材料（２０）から形成され、切歯領域は、前記第１のセラミック材料（１４）から形成されることを特徴とする請求項１から８のいずれか一項に記載の方法。
【請求項１０】
少なくとも前記第２のセラミック材料は、Ｐｒ、Ｅｒ、Ｔｂ、Ｆｅ、Ｃｏ、Ｎｉ、Ｔｉ、Ｖ、Ｃｒ、Ｃｕ、Ｍｎからなる群の要素の少なくとも色付けする酸化物で着色されることを特徴とする請求項１から９のいずれか一項に記載の方法。
【請求項１１】
前記酸化物は、Ｆｅ2Ｏ3、Ｅｒ2Ｏ3、またはＣｏ3Ｏ4であることを特徴とする請求項１０に記載の方法。
【請求項１２】
前記第１および／もしくは第２のセラミック材料（１４、２０）は、前記第１の材料中の酸化イットリウムのパーセンテージが７．０ｗｔ％から９．５ｗｔ％の範囲であり、ならびに／または第２および／もしくは第３の材料中のパーセンテージは、４．５ｗｔ％から７．０ｗｔ％であるような材料であること、ここにおいて、前記第１のセラミック材料中の酸化イットリウムの前記パーセンテージは、前記第２または第３の材料中の前記パーセンテージより高い、を特徴とする請求項１から１１のいずれか一項に記載の方法。
【請求項１３】
使用される前記セラミック材料は、≧１である事前焼結後の前記材料（１４、２０）における二酸化ジルコニウム内の正方結晶相と立方結晶相との商を有することを特徴とする請求項１から１２のいずれか一項に記載の方法。
【請求項１４】
異なる組成の領域を有する、歯科フレームワーク、クラウン、部分的クラウン、ブリッジ、キャップ、ベニア、アバットメント、ピン構造などの歯科修復物（４２）、の調製に使用するための事前焼結または完全焼結されたブランク（２８、４８）であって、ここにおいて第１のセラミック材料（１４）の１つの第１の領域（２８）および第２のセラミック材料（２０）の少なくとも１つの第２の領域（３４）は、異なる組成のものであり、前記領域は互いに隣り合って配置され、ここにおいて、前記セラミック材料は、酸化イットリウム（Ｙ2Ｏ3）、酸化カルシウム（ＣａＯ）、酸化マグネシウム（ＭｇＯ）、および／または酸化セリウム（ＣｅＯ2）を添加された二酸化ジルコニウムを含有し、ここにおいて、前記第１のセラミック材料（１４）は、室温において存在する安定化された結晶形態の色および割合に関して前記第２のセラミック材料（２０）の前記材料と異なり、ここにおいて、前記第２の領域（３４、５２、５４、５６）は、前記第１の領域（３２）内に延在し、基部領域（３５）または基部表面からのテーパーを有する外部幾何学的形状を有する、事前焼結または完全焼結されたブランク（２８、４８）。
【請求項１５】
前記基部領域（３５）または前記第２の領域（３４）の前記基部表面は、前記第１の領域（３２）の外面（３３）の前記領域内に貫入することを特徴とする請求項１４に記載のブランク。
【請求項１６】
前記基部領域（３５）または前記第２の領域（３４）の前記基部表面は、前記第１の領域（３２）の外面（３３）の前記領域内の中に合併することを特徴とする請求項１５に記載のブランク。
【請求項１７】
その基部領域（３５）または基部表面から始まる前記第２の領域（３４）は、空洞（２６）を有することを特徴とする請求項１４から１６のいずれか一項に記載のブランク。
【請求項１８】
前記第２の領域（３４）は、その外側に円錐状の幾何学的形状を有することを特徴とする請求項１４から１７のいずれか一項に記載のブランク。
【請求項１９】
前記第２の領域（３４）内に、前記第１および／または第２のセラミック材料（１４、２０）の組成と異なる組成を有する第３のセラミック材料からなる第３の領域（３８）が延在することを特徴とする請求項１４から１８のいずれか一項に記載のブランク。
【請求項２０】
複数の第２の領域（５２、５４、５６）は、前記第１の領域（３２、５０）によって囲まれることを特徴とする請求項１４から１９のいずれか一項に記載のブランク。
【請求項２１】
複数の第２の領域（５２、５４、５６）のうちの少なくともいくつかは、その外部幾何学的形状に関して互いに異なることを特徴とする請求項１４から２０のいずれか一項に記載のブランク。
【請求項２２】
前記ブランク（２８、４８）は、酸化イットリウムが加えられた二酸化ジルコニウムを含有することを特徴とする請求項１４から２１のいずれか一項に記載のブランク。
【請求項２３】
前記第２のセラミック材料（２０）は、着色される前記第１のセラミック材料（１４）と異なることを特徴とする請求項１４から２２のいずれか一項に記載のブランク。
【請求項２４】
完全焼結後に、前記ブランク（２８）から作製された前記修復物（４２）は、切歯側より象牙質側で高い強度を有し、および／または前記切歯側では、前記象牙質側より高い半透明性を有することを特徴とする請求項１４から２３のいずれか一項に記載のブランク。
【請求項２５】
前記第１の領域（３２、５０）の熱膨脹係数は、前記第２および／または第３の領域（３４、３８）の前記熱膨脹係数より０．２μｍ／ｍ＊Ｋから０．８μｍ／ｍ＊Ｋほど低いことを特徴とする請求項１４から２４のいずれか一項に記載のブランク。
【請求項２６】
請求項１２に従って調製された歯科修復物（４２）であって、
前記修復物（４２）は、モノリシックに形成され、第１のセラミック材料（１４）の切歯側上に延在する少なくとも１つの第１の層（３２）と、第２のセラミック材料（２０）の象牙質側上に延在する第２の層（３４）とを備え、ここにおいて、前記第１の層は、前記第２の層より高い半透明性および／または低い強度を有し、およびここにおいて、前記セラミック材料は、酸化イットリウム（Ｙ2Ｏ3）、酸化カルシウム（ＣａＯ）、酸化マグネシウム（ＭｇＯ）、および／または酸化セリウム（ＣｅＯ2）を添加された二酸化ジルコニウムを含有し、ここにおいて、前記第１のセラミック材料（１４）は、室温において存在する安定化された結晶形態の色および割合に関して前記第２のセラミック材料（２０）の前記材料と異なり、そして、ここにおいて、前記第２のセラミック材料（２０）中の酸化イットリウムのパーセンテージが４．５ｗｔ％から７．０ｗｔ％の間にあり、前記第１のセラミック材料（１４）中では７．０ｗｔ％から９．５ｗｔ％の間にあること、ここにおいて、前記第１のセラミック材料中の酸化イットリウムの前記パーセンテージは、前記第２のセラミック材料中の前記パーセンテージより高い、を特徴とする歯科修復物（４２）。
【請求項２７】
前記第１の層（３２）の熱膨脹係数は、前記第２の層（３４）の熱膨脹係数より０．２μｍ／ｍ＊Ｋから０．８μｍ／ｍ＊Ｋほど低いことを特徴とする請求項２６に記載の歯科修復物。
【手続補正２】
【補正対象書類名】明細書
【補正対象項目名】００６５
【補正方法】変更
【補正の内容】
【００６５】
任意選択で異なる幾何学的形状を備える、１つまたは複数の第２の領域５２、５６、すなわちネストの位置は知られているので、これらはデータレコード内に記憶され得る。次いで、ＣＡＤデータセットとして利用可能である、作製されるべき修復物は、歯牙交換品がミリングおよび／または研磨によってブランクから導出されるようにブランク部分に関して、ブランク部分内に位置決めされる。
以下に、本願出願の当初の特許請求の範囲に記載された発明を付記する。
［１］  セラミック材料のブランク（２８、４８）、特に歯科修復物（４２）の調製に使用されるべきブランクの調製のための方法であって、ここにおいて、第１のセラミック材料（１４）および次いで異なる組成の第２のセラミック材料（２０）がモールド（１０）内に充填され、ここにおいて、前記材料は、加圧され、加圧後に焼結され、
前記第１のセラミック材料（１４）の層が注ぎ込み可能な状態で前記モールド（１０）内に充填されることと、前記層内に第１の開放空洞（１８）が形成されることと、前記第２のセラミック材料（２０）が注ぎ込み可能な状態で前記第１の開放空洞内に充填されることと、前記材料が一緒に加圧され、次いで熱処理されることと、ここにおいて、前記セラミック材料は、酸化イットリウム（Ｙ2Ｏ3）、酸化カルシウム（ＣａＯ）、酸化マグネシウム（ＭｇＯ）、および／または酸化セリウム（ＣｅＯ2）を添加された二酸化ジルコニウムを含有し、ここにおいて、前記第１のセラミック材料（１４）は、室温において存在する安定化された結晶形態の色および割合に関して前記第２のセラミック材料（２０）の材料と異なる、を特徴とする方法。
［２］  前記第２のセラミック材料（２０）の充填後に、第２の開放空洞（２６、３６）がその中に作られることを特徴とする［１］に記載の方法。
［３］  第３のセラミック材料（３８）が第２の開放空洞（３６）内に充填され、前記第１および／または第２のセラミック材料の組成と異なる組成を有することを特徴とする［１］または［２］に記載の方法。
［４］  複数の第１の開放空洞（１８）が前記第１のセラミック材料（１４）の前記層内に形成されることと、セラミック材料（１８）、特に前記第２のセラミック材料がそれらの空洞内に充填されることとを特徴とする［１］から［３］の少なくとも一項に記載の方法。
［５］  複数の第１の開放空洞（１８）のうちの少なくともいくつかは、異なる内部幾何学的形状を有することを特徴とする［１］から［４］の少なくとも一項に記載の方法。
［６］  前記第２のセラミック材料（２０）は、完全焼結後に前記第１のセラミック材料（１４）の係数より０．２μｍ／ｍ＊Ｋから０．８μｍ／ｍ＊Ｋほど高い熱膨脹係数を有する材料であることを特徴とする［１］から［５］の少なくとも一項に記載の方法。
［７］  前記第１の開放空洞（１８）の内部幾何学的形状は、修復物を備えるべき顎領域から出て来る歯の残根またはアバットメントなどの、歯顎領域のコースと幾何学的に揃えられることを特徴とする［１］から［６］の少なくとも一項に記載の方法。
［８］  前記歯科修復物を前記ブランク（２８、４８）から導出した後、前記歯科修復物の象牙質領域は少なくとも一部で、前記第２のセラミック材料（２０）から形成され、切歯領域は、前記第１のセラミック材料（１４）から形成されることを特徴とする［１］から［７］の少なくとも一項に記載の方法。
［９］  少なくとも前記第２のセラミック材料は、群Ｐｒ、Ｅｒ、Ｔｂ、Ｆｅ、Ｃｏ、Ｎｉ、Ｔｉ、Ｖ、Ｃｒ、Ｃｕ、Ｍｎ、好ましくはＦｅ2Ｏ3、Ｅｒ2Ｏ3、またはＣｏ3Ｏ4の要素の少なくとも１つの色付けする酸化物で着色されることを特徴とする［１］から［８］の少なくとも一項に記載の方法。
［１０］  前記第１および／もしくは第２のセラミック材料（１４、２０）は、前記第１の材料中の酸化イットリウムのパーセンテージが７．０ｗｔ％から９．５ｗｔ％の範囲であり、ならびに／または第２および／もしくは第３の材料中のパーセンテージは、４．５ｗｔ％から７．０ｗｔ％であるような材料であること、ここにおいて、前記第１のセラミック材料中の酸化イットリウムの前記パーセンテージは、前記第２または第３の材料中の前記パーセンテージより高い、を特徴とする［１］から［９］の少なくとも一項に記載の方法。
［１１］  使用される前記セラミック材料は、≧１である事前焼結後の前記材料（１４、２０）における二酸化ジルコニウム内の正方結晶相と立方結晶相との商を有することを特徴とする［１］から［１０］の少なくとも一項に記載の方法。
［１２］  異なる組成の領域を有する、歯科フレームワーク、クラウン、部分的クラウン、ブリッジ、キャップ、ベニア、アバットメント、ピン構造などの歯科修復物（４２）、特にクラウンまたは部分的クラウンの調製に使用するための事前焼結または完全焼結されたブランク（２８、４８）であって、ここにおいて第１のセラミック材料（１４）の１つの第１の領域（２８）および第２のセラミック材料（２０）の少なくとも１つの第２の領域（３４）は、異なる組成のものであり、前記領域は互いに隣り合って配置され、ここにおいて、前記セラミック材料は、酸化イットリウム（Ｙ2Ｏ3）、酸化カルシウム（ＣａＯ）、酸化マグネシウム（ＭｇＯ）、および／または酸化セリウム（ＣｅＯ2）を添加された二酸化ジルコニウムを含有し、ここにおいて、前記第１のセラミック材料（１４）は、室温において存在する安定化された結晶形態の色および割合に関して前記第２のセラミック材料（２０）の前記材料と異なり、ここにおいて、前記第２の領域（３４、５２、５４、５６）は、前記第１の領域（３２）内に延在し、基部領域（３５）または基部表面からのテーパーを有する外部幾何学的形状を有する、事前焼結または完全焼結されたブランク（２８、４８）。
［１３］  前記基部領域（３５）または前記第２の領域（３４）の前記基部表面は、前記第１の領域（３２）の外面（３３）の前記領域内に貫入し、好ましくはこれの中に合併することを特徴とする［１２］に記載のブランク。
［１４］  その基部領域（３５）または基部表面から始まる前記第２の領域（３４）は、空洞（２６）を有することを特徴とする［１２］または［１３］に記載のブランク。
［１５］  前記第２の領域（３４）は、その外側に円錐状の幾何学的形状を有することを特徴とする［１２］から［１４］の少なくとも一項に記載のブランク。
［１６］  前記第２の領域（３４）内に、前記第１および／または第２のセラミック材料（１４、２０）の組成と異なる組成を有する第３のセラミック材料からなる第３の領域（３８）が延在することを特徴とする［１２］から［１５］の少なくとも一項に記載のブランク。
［１７］  複数の第２の領域（５２、５４、５６）は、前記第１の領域（３２、５０）によって囲まれることを特徴とする［１２］から［１６］の少なくとも一項に記載のブランク。
［１８］  複数の第２の領域（５２、５４、５６）のうちの少なくともいくつかは、その外部幾何学的形状に関して互いに異なることを特徴とする［１２］から［１７］の少なくとも一項に記載のブランク。
［１９］  前記ブランク（２８、４８）は、酸化イットリウムが加えられた二酸化ジルコニウムを含有することを特徴とする［１２］から［１８］の少なくとも一項に記載のブランク。
［２０］  前記第２または第３のセラミック材料（２０）中の酸化イットリウムのパーセンテージが４．５ｗｔ％から７．０ｗｔ％の間にあり、前記第１のセラミック材料（１４）中では７．０ｗｔ％から９．５ｗｔ％の間にあること、ここにおいて、前記第１のセラミック材料中の酸化イットリウムの前記パーセンテージは、前記第２のセラミック材料中の前記パーセンテージより高い、を特徴とする［１２］から［１９］の少なくとも一項に記載のブランク。
［２１］  前記第２のセラミック材料（２０）は、着色される前記第１のセラミック材料（１４）と異なることを特徴とする［１２］から［２０］の少なくとも一項に記載のブランク。
［２２］  完全焼結後に、前記ブランク（２８）から作製された前記修復物（４２）は、切歯側より象牙質側で高い強度を有し、および／または前記切歯側では、前記象牙質側より高い半透明性を有することを特徴とする［１２］から［２１］の少なくとも一項に記載のブランク。
［２３］  前記第１の領域（３２、５０）の熱膨脹係数は、前記第２および／または第３の領域（３４、３８）の前記熱膨脹係数より０．２μｍ／ｍ＊Ｋから０．８μｍ／ｍ＊Ｋほど低いことを特徴とする［１２］から［２２］の少なくとも一項に記載のブランク。
［２４］  特に少なくとも［１２］に従って調製された歯科修復物（４２）、特にクラウンまたは部分的クラウンであって、
前記修復物（４２）は、モノリシックに形成され、第１のセラミック材料（１４）の切歯側上に延在する少なくとも１つの第１の層（３２）と、第２のセラミック材料（２０）の象牙質側上に延在する第２の層（３４）とを備え、ここにおいて、前記第１の層は、前記第２の層より高い半透明性および／または低い強度を有し、およびここにおいて、前記セラミック材料は、酸化イットリウム（Ｙ2Ｏ3）、酸化カルシウム（ＣａＯ）、酸化マグネシウム（ＭｇＯ）、および／または酸化セリウム（ＣｅＯ2）を添加された二酸化ジルコニウムを含有し、ここにおいて、前記第１のセラミック材料（１４）は、室温において存在する安定化された結晶形態の色および割合に関して前記第２のセラミック材料（２０）の前記材料と異なる、を特徴とする歯科修復物（４２）、特にクラウンまたは部分的クラウン。
［２５］  前記第１の層（３２）の熱膨脹係数は、前記第２の層（３４）の熱膨脹係数より０．２μｍ／ｍ＊Ｋから０．８μｍ／ｍ＊Ｋほど低いことを特徴とする少なくとも［２４］に記載の歯科修復物。
【国際調査報告】
2019501714.tif 000011
2019501714.tif 000012
2019501714.tif 000013